실시 예 1 과 대략 동일 한 방법 에 의해 두께 300 ㎛ 의 단층 의 수지 층 을 얻 었 다 . 얻 어 진 300 ㎛ 의 수지 층 을 , 실시 예 1 과 동일 한 방법 에 의해 조제 한 두께 380 ㎛ 의 2 장 의 수지 막 사이 에 협지 하 여 , 열 압착 함 으로써 합판 유리 용 중간막 을 제조 하 였 다 . 열 압착 은 , 열 압착 라미네 이터 ( 엠 · 씨 · 케 이사 제조 「 MRK - 650 Y 형 」 ) 를 사용 하 여 , 가열 온도 90 ℃, 압 착시 의 압력 0 . 05 kN 으로 실시 하 였 다 . 열 압착 에 는 상하 의 롤 이 모두 고무 로 이루어지 는 라미 네이트 롤 을 사용 하 였 다 .